(57)【要約】【課題】高精度な溝形状が外周面に形成されたプリズムシート製造用のロール金型の製造方法を提供すること。【解決手段】本発明のロール金型の製造方法は、シート状の基材上に略三角柱状の微細なプリズム部が繰り返し配置されたプリズムシートを製造するためのロール金型であって、プリズム部と相補的な形状を有する微小溝が外周面に設けられているロール金型の製造方法であって、少なくとも外周面に被削材が配置されたロール状の金型材料４の外周面を第１のバイト８で切削し、微小溝の深さの８０％ないし９５％を切削加工する第１切削工程と、第１のバイトとは異なる第２のバイト１０で、微小溝の残り深さ分を切削加工する第２切削工程と、を備えている。【選択図】図２
2012201003.tif 000002
【特許請求の範囲】
【請求項１】
シート状の基材上に略三角柱状の微細なプリズム部が繰り返し配置されたプリズムシートを製造するためのロール金型であって、前記プリズム部と相補的な形状を有する微小溝が外周面に設けられているロール金型の製造方法であって、
少なくとも外周面に被削材が配置されたロール状の金型材料の外周面を第１のバイトで切削し、前記微小溝の深さの８０％ないし９５％を切削加工する第１切削工程と、
前記第１のバイトとは異なる第２のバイトで、前記微小溝の残り深さ分を切削加工する第２切削工程と、を備えている、
ことを特徴とするロール金型の製造方法。
【請求項２】
前記第１切削工程および第２切削工程において、前記微小溝は、ロール状の金型材料の外周面を螺旋状に切削するネジ切り切削によって形成される、
請求項１に記載のロール金型の製造方法。
【請求項３】
前記第２切削工程では、前記第２のバイトによる少なくとも２回以上のネジ切り切削で、前記微小溝の残り深さ分が切削加工される、
請求項２に記載のロール金型の製造方法。
【請求項４】
前記第１のバイトと第２のバイトは、前記ロール状の金型材料の軸線方向に並んで配置されてバイトホルダに取り付けられている、
請求項１ないし３のいずれか１項に記載のロール金型の製造方法。
【発明の詳細な説明】
【技術分野】
【０００１】
本発明は、ロール金型の製造方法に関し、詳細には、液晶表示装置のバックライト機構等に使用されるプリズムシートを製造するために使用するロール金型の製造方法に関する。
【背景技術】
【０００２】
近年、カラー液晶表示装置を備えたノートブック型パソコンや携帯型テレビ、ビデオ一体型液晶テレビなどの製品が数多く提供されている。この種の製品は、カラー液晶表示装置で消費される電力が多く、このことが、バッテリ駆動した場合の長時間作動を妨げる原因となっている。
【０００３】
カラー液晶表示装置における電力消費の多くは、バックライトとして使用される照明用面光源装置の電力消費が占めている。従って、照明用面光源装置の省電力化が、上述したような装置をバッテリで長時間作動させるための課題とされている。
【０００４】
一方、カラー液晶表示装置では、画像の見やすさの観点から、バックライトの正面輝度を向上させることが必要とされている。
【０００５】
したがって、低消費電力且つ高輝度のバックライトが求められている。
【０００６】
このような要請から、三角柱状の微小プリズム部を表面に並列配置したプリズムシートをバックライトに組み込むことによって、バックライトの光学的な効率を改善し、輝度を犠牲にすることなく消費電力を抑えたバックライト装置が提案されている（特許文献１および２）。
【０００７】
プリズムシートとしては、プリズム部の精度、生産性等の観点から、透明樹脂のフィルムまたはシート上に、紫外線硬化組成物等の活性エネルギ線硬化性組成物で形成された硬化部からなる多数の微小プリズム部が並列配置されたプリズムシートが使用されている。そして、このようなプリズムシートには、頂角が４０〜１４０°の三角柱状のプリズム部が、約１０〜１００μｍピッチで形成されているのが一般的である。
【０００８】
そして、このようなプリズムシートは、形成するプリズム部と相補的な微小構造が外周面に形成されたロール金型と長尺状の透明フィルム基材との間に、放射線硬化性組成物を配置した状態で、フィルム基材を通して放射線硬化性組成物に電離放射線を照射して放射線硬化性組成物を硬化させ、ロール金型の外周面の微小構造と相補的なプリズム部を透明フィルム基材上に形成することによって製造される（例えば、特許文献３）。
【０００９】
このロール金型は、プリズム部と相補的な形状の微小溝をロール状の金型材料の外周部に被削材として配置された銅めっき材に切削加工によって形成し、切削後に金型の防錆の為に保護めっき処理を施すことによって製造される場合が多い。
【００１０】
しかし、銅めっきをロール金型の外周部に使用した場合、金型面の硬度が１５０〜２５０Ｈｖ程度しかなく、プリズムシート製造時に、金型面に傷が発生しやすくなる。このような金型面の傷は、プリズムシートに転写されるが、傷が転写されたプリズムシートは光学性能が劣るため、光学シートとして使用することができず、結果として歩留が低下する。
【００１１】
一方、プリズムシート製造時の金型面における傷発生を防止する方法として、被削材として、ロール金型材料の表面に、銅めっきより高硬度な材料、例えば、無電解Ｎｉ−Ｐめっき層を配置する方法がある。
【００１２】
しかし、無電解Ｎｉ−Ｐめっきは銅めっきに比べ被削性が劣り、硬度が高い材料であるため、溝の切削加工に使用する工具磨耗が大きいという問題がある。工具磨耗が大きいと、切削加工が進むと形成する微小溝の形状が崩れ、溝形状の精度が低下し、結果として、製造したプリズムシートの光学性能が低下してしまうという問題があった。
【００１３】
このような問題を解決するため、ロール金型の外周面の溝を、平行に配置された複数条の螺旋状溝によって構成し、これら複数の螺旋状溝を１条ごとに異なる工具を用いて切削する方法が開示されている（特許文献４）。
しかし、この方法で加工した場合であっても、切削工具は切削距離とともに摩耗するため、各溝の下流側部分では溝形状の精度が低くなり、製造されるプリズムシートはその部分における光学特性が低くなるため、この方法は、大きなサイズの金型に適用できないという問題がある。
また、１条ごとに異なる工具を用意して加工する為、材料コストがかかってしまうという問題もがある。
【先行技術文献】
【特許文献】
【００１４】
【特許文献１】実開平３−６９１８４号公報
【特許文献２】特開平２−８４６１８号公報
【特許文献３】特許２８１１０００号
【特許文献４】特開平２１−１６０８９８号公報
【発明の概要】
【発明が解決しようとする課題】
【００１５】
本発明の目的は、高精度な溝形状が外周面に形成されたプリズムシート製造用のロール金型の製造方法を提供することにある。
【課題を解決するための手段】
【００１６】
本発明によれば、
シート状の基材上に略三角柱状の微細なプリズム部が繰り返し配置されたプリズムシートを製造するためのロール金型であって、前記プリズム部と相補的な形状を有する微小溝が外周面に設けられているロール金型の製造方法であって、
少なくとも外周面に被削材が配置されたロール状の金型材料の外周面を第１のバイトで切削し、前記微小溝の深さの８０％ないし９５％を切削加工する第１切削工程と、
前記第１のバイトとは異なる第２のバイトで、前記微小溝の残り深さ分を切削加工する第２切削工程と、を備えている、
ことを特徴とするロール金型の製造方法が提供される。
【００１７】
このような構成によれば、２つの異なるバイトを使用して金型材料の外周面に溝を切削形成するので、形成される溝の形状の精度が高くなる。
【００１８】
本発明の他の好ましい態様によれば、
前記第１切削工程および第２切削工程において、前記微小溝は、ロール状の金型材料の外周面を螺旋状に切削するネジ切り切削によって形成されるロール金型の製造方法が提供される。
【００１９】
本発明の他の好ましい態様によれば、
前記第２切削工程では、前記第２のバイトによる少なくとも２回以上のネジ切り切削で、前記微小溝の残り深さ分が切削加工されるロール金型の製造方法。
【００２０】
本発明の他の好ましい態様によれば、
前記第１のバイトと第２のバイトは、前記ロール状の金型材料の軸線方向に並んで配置されてバイトホルダに取り付けられている。
このような構成によれば、Ｘ軸方向（切込方向）及びＺ軸方向（送り方向）のみの補正で、バイトを交換することができるので、補正の精度が向上する。
【発明の効果】
【００２１】
本発明によれば、高精度な溝形状が外周面に形成されたプリズムシート製造用のロール金型の製造方法が提供される。
【図面の簡単な説明】
【００２２】
【図１】本発明の好ましい実施形態のロール金型の製造方法で製造されるロール金型の概略的な構成を示す模式的な斜視図である。
【図２】本発明の好ましい実施形態のロール金型の製造方法における金型材料とバイトの位置関係等を模式的に示す概略図である。
【図３】本発明の好ましい実施形態のロール金型の製造方法で使用されたロール金型の外周面の溝を模式的に示す概略的な部分断面図である。
【図４】本発明の実施例のロール金型の製造方法で使用されたロール金型の評価に用いたプリズムシート製造装置の概略的な図面である。
【発明を実施するための形態】
【００２３】
以下、本発明の好ましい実施形態のロール金型の製造方法について図面に沿って詳細に説明する。
【００２４】
先ず、本発明の好ましい実施形態のロール金型の製造方法によって製造されるロール金型１の構成について説明する。
【００２５】
図１は、ロール金型１の概略的な構成を示す模式的な斜視図である。図１に示されているように、ロール金型１は、円筒状のロール金型であり、円筒状の鋼製本体部分２を備えている。本体部分２の外周面には、電解Ｎｉ−Ｐめっきによって電解Ｎｉ−Ｐめっき層４が設けられている。そして、この電解Ｎｉ−Ｐめっき層４には、切削加工によって形成された微小溝６が軸線方向に並列配置されている。
【００２６】
微小溝６は、断面が、ロール金型１で製造するプリズムシートのプリズム部の形状と相補的なＶ字形状を有し、円筒状の外周面に沿って螺旋状に円周方向に延びている。微小溝６は、ロール金型１の軸線方向においては、隣接して配置されているので、ロール金型１の円筒状の外周面全体が、微小溝６で覆われていることになる。
【００２７】
次に、ロール金型１の製造方法について説明する。
本実施形態の製造方法では、中空円筒体の鋼製のロール状金型材料２が原材料として用いられる。原材料のロール状金型材料２として、円筒状の鋼製ロールの表面に研磨仕上げを行い、さらに表面に電解Ｎｉ−Ｐめっきを施して被削材としての電解Ｎｉ−Ｐめっき層４が外周面に配置されたものが使用される。
【００２８】
次いで、前加工として、ロール状金型材料２の外周面に鏡面加工が施される。鏡面加工に使用するバイトは、形状精度に優れた単結晶ダイヤモンドバイトを用いることが好ましい。例えば、単結晶ダイヤモンドバイトは先端がＲ１〜５ｍｍの形状を有するダイヤモンドバイトを用いることが好ましい。本実施形態では、頂角８０°で先端Ｒ２ｍｍの形状を有する単結晶ダイヤモンドバイトを用いて鏡面加工が行われる。
【００２９】
次に、被削材としての電解Ｎｉ−Ｐめっき層４に微小溝６を切削加工によって螺旋状に形成する。
微小溝６の切削加工では、従来技術の螺旋状溝形成と同様に、円筒状金型材料（本体部分２）を、ＮＣ旋盤等によって、その軸線を中心に一定速度で回転させた状態で、固定した切削用バイトを円筒状金型材料の外周面の被削材（電解Ｎｉ−Ｐ層４）に所定の力で押しつけながら金型材料の軸線方向に移動させることによって、円筒状金型材料の外周面に設けられた電解Ｎｉ−Ｐめっき層４に螺旋状の微小溝６を形成していく。
【００３０】
加工に使用する旋盤は、回転精度に優れる油静圧軸受け或いは空気静圧軸受けを用いたものであることが好ましい。
【００３１】
図２は、本発明の好ましい実施形態のロール金型の製造方法における金型材料とバイトの位置関係等を模式的に示す概略図である。
本実施形態では、微小溝６を切削するための切削バイトとして２本のバイト８、１０が使用される。これらのバイト８、１０は、ダイヤモンドバイトであり、旋盤に取付けられたバイトホルダ８に取付けられる。
【００３２】
バイト８、１０は、バイト先端に単結晶ダイヤモンドが使用され、バイト先端８’、１０’の頂角は４０°から９０°であることが好ましい。より好ましくは６０°から７０°である。また、本実施形態では、２つのバイト８、１０の先端８’、１０’の頂角は同じである。
【００３３】
本実施形態の製造方法では、バイト８で所定量（全体の深さの８０％ないし９５％）だけ切削加工したＶ字状の微細溝６の残り部をバイト１０で仕上げ切削加工する、バイト８、１０の先端形状は同じであることが好ましい。２つのバイトの先端形状に差があると切削時に切削バリが発生し、このバリが、製造したロール金型を用いて製造するプリズムシートの欠陥原因となるためである。
【００３４】
２つのバイト８、１０は、バイトホルダ１２に取付けられ、さらに図２に示されているように、軸線Ｚを中心に回転駆動される円筒状金型材料の軸線方向に沿って並ぶようにＮＣ旋盤（図示せず）に取付けられる。
このとき、図２に示されているように、第１のバイト８の先端が第２のバイト１０より円筒状金型材料側に突出した状態で、２つのバイト８、１０がＮＣ旋盤（図示せず）に取付けられる。
【００３５】
本実施形態では、バイトによる微小溝６の切削に先立って、バイトホルダ１２にバイト８、１０を取付けた後、円筒状金型材料の端部で、バイト８、１０の原点出しを行う。
原点出しを行うことで円筒状金型材料の表面に薄いスジが発生する。この薄いスジ部のレプリカを作製し、光学顕微鏡を用いてバイト８、１０の原点出し時に発生した薄いスジ間の距離を測定することで、バイト８、１０のＸ軸（切込方向すなわち円筒状金型材料の径方向）及びＺ軸（送り方向すなわち円筒状金型材料の軸方向）における相対位置関係を把握することができる。この測定結果をＮＣ旋盤に入力することで、第１切削工程終了後に、使用するバイトを変更した際に、精度の良い補正を実施することが可能となる。
【００３６】
次に、第１のバイトであるバイト８で、微細溝６の全体の深さＤの８０％ないし９５％の深さＤ１（図３）を切削する第１切削工程を実行する。
第１切削工程では、従来技術の螺旋状溝の形成と同様に、円筒状金型材料（本体部分２）を、その軸線を中心に回転させながら、ＮＣ旋盤等に固定したバイト８を円筒状金型材料の外周面の被削材（電解Ｎｉ−Ｐ層４）に所定の力で押しつけながら金型材料の軸線方向に移動させることによって、円筒状金型材料の外周面に螺旋状の微小溝６が形成されていく。
【００３７】
バイト８による一回の切削で、微細溝６の全体の深さＤの８０％ないし９５％の深さＤ１までの切削をおこなっても良いが、面精度の観点からは、バイト８による一回の切削における切削深さを１０μｍ以下とし、複数回の切削を行い、最終的に、全体の深さＤの８０％ないし９５％の深さＤ１まで切削するのがよい。
【００３８】
所定量すなわち微細溝６の全体の深さの８０％ないし９５％が完了すると、第１切削工程を終了する。
【００３９】
次いで、第２のバイトであるバイト１０で、微細溝６の残りの深さ分を切削加工する第２切削工程を行う。
【００４０】
第２切削工程の開始に先だって、第１のバイトであるバイト８をバイトホルダ１２から取り外す。
次いで、ＮＣ旋盤を作動させ、第２のバイトであるバイト１０で、微細溝６の残りの深さ分を切削加工する第２切削工程を行う。
第２切削工程でも、従来技術の螺旋状溝の形成と同様に、円筒状金型材料（本体部分２）を、その軸線を中心に回転させながら、ＮＣ旋盤等に固定したバイト８を円筒状金型材料の外周面の被削材（電解Ｎｉ−Ｐ層４）に所定の力で押しつけながら金型材料の軸線方向に移動させることによって、円筒状金型材料の外周面に螺旋状の微小溝６を形成していく。
【００４１】
バイト８による一回の切削で、微細溝６の全体の深さの残り全部を切削してもよいが、切削スジの発生を抑制するために、バイト１０による一回の切削における切削深さを３μｍ以下とし、少なくとも２回の切削で、微細溝６を最終的な深さＤに仕上げるのがよい。
所定量すなわち微細溝６の全体の深さＤまでの切削が完了すると、第２切削工程を終了し、ロール金型が完成する。
【００４２】
本発明は、前記実施形態に限定されることなく、特許請求の範囲に記載された技術的思想の範囲内で種々の変更、変形が可能である。
【００４３】
上記実施形態のロール金型製造方法は、第１および第２の切削工程のそれぞれにおいて、外周面に１本の溝を螺旋状に形成していく方法であるが、本発明はこれに限定されず、複数のリング（環）状の溝を並列的に切削形成することによって、外周面に微細溝６を並列配置させる方法でもよい。
【実施例】
【００４４】
次に、本発明の実施例について説明する。
【００４５】
（実施例１）
表面にＮｉ−Ｐめっきが施された被削材を使用し、工具はダイヤモンドバイトＡ及びダイヤモンドバイトＢを用いてロール金型材料に微小溝を形成した。先ず、ダイヤモンドバイトＢでプリズムレンズ溝５の高さの９０％を切削し、プリズムレンズ溝５の高さの残り１０％を、ダイヤモンドバイトＡを用いて加工した。
【００４６】
（比較例１）
表面にＮｉ−Ｐめっきが施された被削材を使用し、工具にダイヤモンドバイトＡのみを用いてロール金型材料に微小溝を形成した。
【００４７】
上述した方法で得られたそれぞれのロール金型に対し、下記のようなバイト磨耗評価、金型外観品評価を行い、さらに、それぞれのロール金型を後述するようなプリズムシート製造装置に組み込んでプリズムシートを製造し、そのプリズムシートの性能評価を行い、その結果を、表１にまとめた。
【００４８】
尚、参考例１として、表面に硬質銅めっきが施された被削材を使用し、工具にダイヤモンドバイトＡのみを用いてプリズムレンズ加工を実施し、ロール金型を作製した。
【００４９】
（バイト磨耗評価方法）
切削加工前後で、ダイヤモンドバイトのすくい面からみた形状を光学顕微鏡（×３千倍）で評価した。加工前後で殆ど形状が変化していなければ「無」、加工前後で僅かに形状が変化していれば「小」、加工前後で大きく形状が変化していれば「大」と目視評価した。
参考例では、被削材に硬質銅めっきを用いて加工した際にバイト磨耗は発生しなかった。
【００５０】
（金型外観品評価方法）
切削加工後の金型品位を、指向性の強いラインライトを用いて目視評価した。金型表面にバリ等の光学欠陥となりうる不良が観られた場合には「悪」とし、金型表面にバリ等の光学欠陥となりうる不良が観られなかった場合には「良」と目視評価をした。
【００５１】
（プリズムシート製造装置）
上述の方法（実施例、比較例）で得られたそれぞれロール金型１を、図４に示されるような、従来技術の光学シート製造装置２０に取り付けた。ニップロール２２およびニップロール２４と、ロール金型１との間に厚み１００μｍのＰＥＴシート２６を配置し、ニップロール２２およびロール金型１を回転させ、ＰＥＴシート２６を搬送する。
【００５２】
ＰＥＴシート２６とロール金型１との間に、モノマー供給装置２８から以下に示されるような紫外線硬化性樹脂Ｒを供給し、ＵＶランプ３０ａ、３０ｂから紫外線を照射して紫外線硬化性樹脂Ｒを硬化させ、ロール金型１の外周面に形成された溝６＋と相補的なプリズム部が表面に形成されたプリズムシートを得た。
【００５３】
紫外線硬化性樹脂：
フェノキシエチルアクリレート            ５０重量％
（大阪有機化学工業社製ビスコート＃１９２）
ビスフェノールＡ−ジエポキシ−アクリレート      ５０重量％
（共栄社油脂化学工業社製エポキシエステル３０００Ａ）
２−ヒドロキシ−２−メチル−１−フェニル−プロパン−１−オン    １．５重量％
（チバガイギー社製ダロキュア１１７３）
【００５４】
上述のようにして得られたプリズムシートを、面光源装置（三星製ＳＳ１４１ＷＬ０１）に組み込み、法線方向のピーク輝度を測定した。輝度の測定には、トプコン製ＢＭ−７を用いた。
【００５５】
上述のようにして得られたロール金型を参考例１と同様の方法でプリズムシートを作製し、ピーク輝度測定を実施した。光学特性は参考例１に対して１０１．４％であった。
【００５６】
実施例のロール金型を参考例１と同様の方法でプリズムシートを作製し、ピーク輝度測定を実施した。光学特性は参考例１に対して９５．７％であった。
【００５７】
結果を表１に示す。ダイヤモンドバイトを加工途中で交換して、新しいダイヤモンドバイトで仕上げ加工することで良好な光学特性を得たことがわかる。バイト磨耗についてもダイヤモンドバイトを加工途中で交換することで抑制されることがわかった。金型外観品位についてもダイヤモンドバイトを加工途中で交換することで良好な外観品位を得ることがわかった。
【００５８】
【表１】
2012201003.tif 000003
【符号の説明】
【００５９】
１：ロール金型
２：（ロール金型）本体部分
４：電解Ｎｉ−Ｐめっき層
６：微小溝
【図１】
2012201003.tif 000004
【図２】
2012201003.tif 000005
【図３】
2012201003.tif 000006
【図４】
2012201003.tif 000007